(57)【特許請求の範囲】
【請求項１】
（ａ）基材の第１の主表面から第２の主表面に延在する複数の細孔を含み、各細孔は細孔内部寸法を決定する細孔内壁を備える、多孔質基材を提供する工程、
（ｂ）被覆可能な組成物を前記多孔質基材の細孔内壁の少なくとも一部に塗布する工程であって、前記被覆可能な組成物が、エチレンビニルアルコール共重合体と、少なくとも１種の重合可能な化合物と、溶媒とを含むものである工程、
（ｃ）前記被覆可能な組成物から少なくとも一部の溶媒を取り除き、前記被覆可能な組成物を乾燥させる工程、
（ｄ）前記多孔質基材及び前記被覆可能な組成物を再湿潤溶液で飽和する工程、並びに
（ｅ）前記重合可能な化合物を重合させて、前記細孔壁上に親水性コーティングを形成し、被覆された多孔質材料を提供する工程であって、前記親水性コーティングが、エチレンビニルアルコール共重合体及び架橋された高分子を単一層に共に含むものである、工程
を含む、被覆された多孔質材料の調製方法であって、
前記重合可能な化合物を重合する工程（ｅ）が、相互侵入高分子網目中にエチレンビニルアルコール共重合体及び架橋された高分子を共に含む前記親水性コーティングをもたらし、
前記重合可能な化合物を重合する工程（ｅ）は、前記多孔質基材を２００ｎｍ〜６００ｎｍの波長で紫外線照射し、前記基材の第１の面と第２の面をほぼ同じ紫外線量に曝露することによって行われる、被覆された多孔質材料の調製方法。
【発明の詳細な説明】
【技術分野】
【０００１】
（関連出願の相互参照）
本出願は２０１０年６月１日出願の米国特許仮出願第６１／３５０，１４７号及び２０１０年６月４日出願の同第６１／３５１，４４１号の利益を主張し、その開示事項は参照によりその全体が本願に組み込まれる。
【０００２】
（発明の分野）
本発明は、親水性コーティングを含む被覆された多孔質材料、被覆された多孔質材料を調製する方法、並びに被覆された多孔質材料の分離媒体としての使用に関する。
【背景技術】
【０００３】
ろ過基材（例えば膜）の疎水性の削減（又は親水性の増加）は、使用時の付着汚れを低減するのに望ましい。最も安価で最も安定した基材形成用の材料の多くが疎水性高分子である一方で、その基材高分子の表面を親水性にすることによって更に容易に水に対して濡れるようにする方法が開発されている。多くの高分子材料に元来固有である疎水性を低減するために、基材の表面及び細孔壁を化学的に改質するか、又は別の方法として基材の細孔壁を、一般的に高分子性の親水層で被覆する技術が知られている。この親水層は、基材材料の水に対する親和性を向上させて、湿潤性を増加させ、場合によっては基材を完全に水に濡れるようにする。
【０００４】
親水性層を基材に付着させる当初の取り組みとしては、（例えばプラズマ処理により）基材の細孔壁を活性化することで親水性のコーティングを細孔壁に化学的に結合させる方法があった。グラフトコーティングの付着は、モノマーの混合物を基材の細孔内に堆積させ、重合により形成される親水性高分子が基材壁にグラフトするのを促進するような方法で重合反応を誘起することでも行なわれ得る。しかし、充分な架橋が得られていない場合に、グラフト層が本質的に基材の細孔を充填し閉鎖するところまで水和して膨張してしまうことがあり得る。
【発明の概要】
【発明が解決しようとする課題】
【０００５】
親水性ろ過用媒体の技術はある程度の進歩が見られてはいるが、更なる改良が望まれている。
【課題を解決するための手段】
【０００６】
本発明は、更に処理を施すことにより基材の細孔壁に親水性被覆を与える被覆可能な組成物を塗布することによって親水性を付与された多孔質基材を含む親水性ろ過媒体を提供する。その結果として得られたろ過媒体は湿潤時の膨潤が低いレベルであり、極性官能基を多く含む表面を持つ。このろ過媒体は、使用時において最小限の目詰りしかせず、典型的に高い表面エネルギーを示す。更に、このろ過媒体は、効率的な方法を用いて容易に製造される。
【０００７】
一実施形態では、本発明は、
ａ）基材の第１の主表面から第２の主表面に延在する複数の細孔を含み、各細孔は細孔内部寸法を決定する細孔内壁を備える多孔質基材、及び
ｂ）エチレンビニルアルコール共重合体と少なくとも１種の架橋された高分子を単一層に含む、複数の前記細孔壁に施された親水性のコーティングを含む、被覆された多孔質材料を提供する。
【０００８】
別の実施形態では、本発明は被覆された多孔質材料の製造方法を提供し、その方法は、
ａ）基材の第１の主表面から第２の主表面に延在する複数の細孔を含み、各細孔は細孔内部寸法を決定する細孔内壁を備える、多孔質基材を提供する工程、
ｂ）被覆可能な組成物を多孔質基材の細孔内壁の少なくとも一部に塗布する工程であって、被覆可能な組成物が、エチレンビニルアルコール共重合体と、少なくとも１種の重合可能な化合物と、溶媒とを含むものである工程、
ｃ）被覆可能な組成物から少なくとも一部の溶媒を取り除き、被覆可能な組成物を乾燥させる工程、
ｄ）多孔質基材及び被覆可能な組成物を再湿潤溶液で飽和する工程、並びに
ｅ）重合可能な化合物を重合させて、細孔壁上に親水性コーティングを形成し、被覆された多孔質材料を提供する工程であって、親水性コーティングが、エチレンビニルアルコール共重合体及び架橋された高分子を単一層に共に含むものである、工程を含む。
【０００９】
本発明の数々の実施形態の態様を説明するために本明細書において用いられている数々の用語は、当業者に既知の意味を持つものであると理解されるであろう。明瞭にするため、特定の用語に関しては、本明細書に記載された意味を有するものと理解される。
【００１０】
本明細書において使用するところの「親水性」とは、分子、物質及び物品が、例えば水との水素結合によって、水に対する親和性を示す特徴を表すとして用いられる。
【００１１】
本明細書において使用されるところの、「相互侵入高分子網目」とは、少なくとも部分的に分子スケールで撚り合わされているが共有結合では互いにつながれていない、２つ又はそれ以上の高分子の網目構造を意味する。このような網目構造は、化学結合が破壊されない限り分離することはできない。
【００１２】
本明細書で使用するところの「ａ」、「ａｎ」、「ｔｈｅ」、「少なくとも一種の」及び「１以上の」は、互換可能に使用される。したがって、例えば、「１つ」の膜を備える物品とは、「１つ又はそれ以上」の膜を含んだ物品を意味する、と解釈され得る。
【００１３】
また、本明細書において使用するところの、端点による数の範囲の任意の列挙には、その範囲内に包含される全ての数が含まれる（例えば、１〜５は、１、１．５、２、２．７５、３、３．８０、４、５などを含む）。
【００１４】
他に指示がない限り、本明細書及び特許請求の範囲で使用される特徴の大きさ、量、物理特性を表わす数字は全て、どの場合においても用語「約」によって修飾されるものとして理解されるべきである。それ故に、そうでないことが示されない限り、前述の明細書及び添付の特許請求の範囲で示される数値パラメータは、当業者が本明細書で開示される教示内容を用いて、目標対象とする所望の特性に応じて、変化し得る近似値である。
【００１５】
上記「課題を解決するための手段」は、本発明の全ての可能な実施形態又は全ての実施を記載するものではない。以下の説明を考慮することにより、当業者は本発明の範囲をより充分に理解するであろう。
【発明を実施するための形態】
【００１６】
複合材料、より具体的には、多孔質基材及び基材内の少なくとも一部の細孔の壁に親水性コーティングを有する被覆多孔質材料を提供する。親水性コーティングは、エチレンビニルアルコール（「ＥＶＡＬ」）共重合体及び少なくとも一種の架橋された高分子を含む単一層の材料である。基材にある細孔内の親水性コーティングの存在は、基材の表面特性を変化させる。被覆された多孔質材料は、ＥＶＡＬ共重合体と、例えば一種又はそれ以上の重合可能なモノマー及び／又はプレポリマー若しくはオリゴマーのような重合可能な化合物とを含む被覆可能な組成物を多孔質基材の細孔内に堆積させる方法によって作られる。重合可能な組成物は、反応（例えば重合）して親水性コーティングを作り出す。
【００１７】
多孔質基材
本発明の様々な実施形態により、多孔質基材は、ろ過用品の構成におけるベース材料として機能する。本発明の実施形態において用いられるのに好適な多孔質基材としては、ろ過用途に用いるにあたり十分な多孔率を持つ任意の様々な材料が挙げられる。一般的に、基材は、第１の主表面及び第２の主表面を含み、第１の主表面から第２の主表面に基材を通って延在する複数の細孔を有する。細孔は、基材を通して液体供給物や気体供給物を通過させる一方で、供給物に含まれる微粒子や他の異物を捕集するような寸法にされる。
【００１８】
好適な多孔質基材としては、これらに限定はされないが、微多孔質膜、不織布ウェブ、多孔質繊維が挙げられる。多孔質ベース基材は任意の材料から形成され得る。いくつかの実施形態において、基材は、ポリオレフィン、ポリ（イソプレン）、ポリ（ブタジエン）、フッ素化ポリマー、塩素化ポリマー、ポリエステル、ポリアミド、ポリイミド、ポリエーテル、ポリ（エーテルスルホン）、ポリ（スルホン）、ポリフェニレンオキシド、ポリ（酢酸ビニル）、酢酸ビニルの共重合体、ポリ（ホスファゼン）、ポリ（ビニルエステル）、ポリ（ビニルエーテル）、ポリ（ビニルアルコール）、及びポリ（カーボネート）が挙げられるが、これらに限定されない一種又はそれ以上の高分子材料を含む。好適なポリオレフィンとしては、ポリ（エチレン）、ポリ（プロピレン）、ポリ（１−ブテン）、エチレンとプロピレンとの共重合体、αオレフィン共重合体類（１−ブテン、１−ヘキセン、１−オクテン及び１−デセンの共重合体など）、及びポリ（エチレン−コ−１−ブテン−コ−１−ヘキセン）が挙げられるが、これらに限定されない。好適なフッ素化ポリマーには、ポリ（フッ化ビニル）、ポリ（フッ化ビニリデン）、フッ化ビニリデンの共重合体（ポリ（フッ化ビニリデン−コ−ヘキサフルオロプロピレン）など）及びクロロトリフルオロエチレンの共重合体（ポリ（エチレン−コ−クロロトリフルオロエチレン）など）が挙げられるが、これらに限定されない。好適なポリアミドとしては、ポリ（イミノ（１−オキソヘキサメチレン））、ポリ（イミノアジポイルイミノヘキサメチレン）、ポリ（イミノアジポイルイミノデカメチレン）及びポリカプロラクタムが挙げられるが、これらに限定されない。好適なポリイミドには、ポリ（ピロメリトイミド）が挙げられるが、これらに限定されない。好適なポリ（エーテルスルホン）には、ポリ（ジフェニルエーテルスルホン）及びポリ（ジフェニルスルホン−コ−ジフェニレンオキシドスルホン）が挙げられるが、これらに限定されない。好適な酢酸ビニルの共重合体としては、ポリ（エチレン−コ−酢酸ビニル）及び酢酸基の少なくとも一部が加水分解されて様々なポリ（ビニルアルコール）を生成する共重合体が挙げられるが、これらに限定されない。
【００１９】
１つの代表的な実施形態では、多孔質基材は、平均孔径が１．０ミクロメートル未満である微多孔性基材である。好適な微多孔性基材としては、微多孔性膜及び微多孔性繊維が挙げられるが、これらに限定されない。１つ又はそれ以上の上記高分子材料を含む微多孔性基材は、疎水性であり得る。いくつかの実施形態において、微多孔質基材は、熱誘起相分離法（ＴＩＰＳ）膜を含む方法によって作られる疎水性微多孔質膜で構成される。好ましいＴＩＰＳ膜及びその製造方法には、米国特許第４，５３９，２５６号、第４，７２６，９８９号、第４，８６７，８８１号、第５，１２０，５９４号及び第５，２６０，３６０号に開示されるものが挙げられる。本発明の実施形態に好ましく用いられる１つの代表的なＴＩＰＳ膜としてはポリ（フッ化ビニリデン）（すなわちＰＶＤＦ）を含む膜が挙げられる。本発明のその他の実施形態に好ましく用いられる別の代表的なＴＩＰＳ膜としては、例えばポリプロピレンのようなポリオレフィンを含むＴＩＰＳ膜が挙げられる。更に別の代表的なＴＩＰＳ膜は、例えばＰＣＴ国際公開特許第ＷＯ  ２０１０／０７１７６４号に記載されるエチレン−クロロトリフルオロエチレン（ＥＣＴＦＥ）共重合体から構成される。他の好適なＰＶＦＤ膜としては、例えばＭｉｌｌｉｐｏｒｅ  Ｃｏｒｐｏｒａｔｉｏｎから市販されているもののような溶媒誘起相分離法（ＳＩＰＳ）を用いて調製されるものがある。
【００２０】
多くの多孔質材料を基材として用いることができる。特定の実施形態においては、高分子は、熱誘起相分離（ＴＩＰＳ）あるいは非溶媒誘起相分離によって作られるポリオレフィンである。市販されているポリオレフィン支持材料の具体的な例としては、Ｐａｌｌ  Ｃｏｒｐｏｒａｔｉｏｎ製のＳＵＰＯＲ（登録商標）ポリエーテルスルホン膜、Ｃｏｌｅ−Ｐａｒｍｅｒ（登録商標）Ｔｅｆｌｏｎ（登録商標）膜、Ｃｏｌｅ−Ｐａｒｍｅｒ（登録商標）ナイロン膜、Ｇｅｌｍａｎ  Ｓｃｉｅｎｃｅｓ製のセルロースエステル膜、並びにＷｈａｔｍａｎ（登録商標）フィルター又はろ紙がある。非高分子性の支持部材、例えばセラミック系支持体も用いることができる。
【００２１】
いくつかの実施形態では、多孔質基材は繊維材料から構成される。繊維性多孔質材料の例としては、不織布ウェブ、織布素材、メルトブローン材料や同様の材料などが挙げられる。いくつかの実施形態では、例えばＨｏｌｌｉｎｇｓｗｏｒｔｈ  ａｎｄ  Ｖｏｓｅ  Ｃｏｍｐａｎｙから市販されているものなどの、不織布繊維状ポリエステル又は不織布繊維状ポリプロピレンのような繊維状ポリオレフィンが用いられる。好適なメルトブローン又は織布材料は、例えば、ポリオレフィン、ポリエステル、ポリアミド、又はセルロース系材料を含むことができる。
【００２２】
好適な多孔質基材は、様々な形状及び大きさのもの、例えば平面的シート、中空繊維、又は管状膜であることができる。いくつかの実施形態では、支持部材は、約１０〜約１０００マイクロメートル、また他の実施形態では、約１０〜約５００マイクロメートル、更に他の実施形態では、約１０〜約３００マイクロメートルの厚さを有する平面シート状である。
【００２３】
被覆可能な組成物の構成成分
本発明の被覆された多孔質材料は、多孔質基材の表面の親水性コーティングを含む。親水性コーティングは、単一層のＥＶＡＬ共重合体及び架橋された高分子であり、親水性コーティングは、溶剤にＥＶＡＬ共重合体及び重合可能な化合物を含むように適切な溶媒中で配合した被覆可能な組成物から形成される。一般に、ＥＶＡＬ共重合体は、多孔質基材表面において重合可能な化合物の堆積を均一にすることを促進すると考えられている。
【００２４】
本発明の実施形態において、重合可能な化合物は、重合場所で重合可能である間は親水性である（例えば基材の細孔内に堆積された後）。好適な重合可能な化合物には、モノマー、プレポリマー、及び／又は（ａ）フリーラジカルによって重合することができる基、すなわち最初のエチレン性不飽和基、及び（ｂ）追加の官能基、すなわち第２のエチレン性不飽和基、を有するオリゴマーである。エチレン性不飽和基を２つ持つ好適なモノマーとしては、これに限らないが、ポリアルキレングリコールジ（メタ）クリレートが挙げられる。本明細書において使用するとき、用語ポリアルキレングリコールジ（メタ）アクリレートは、用語ポリアルキレンオキシドジ（メタ）アクリレートと交換可能に使用される。（メタ）アクリレートにおけるような用語「（メタ）アクリル」は、アクリレートにおけるようなアクリル基及びメタクリレートにおけるようなメタクリル基の両方を包含するたように使用される。
【００２５】
代表的な一実施形態では、架橋された高分子は、ポリアルキレングリコールジ（メタ）アクリレートと架橋剤との紫外線（「ＵＶ」）照射による反応によって生じるものである。このようなモノマーの重合は、さもなくば疎水性である多孔質基材をポリアルキレンオキシド基の存在に起因する親水性により親水性多孔質基材へと変換する。望ましい一実施形態では、ポリエチレングリコールジアクリレートモノマーは、ポリエチレングリコールジ（メタ）アクリレートモノマー（例えば約４００ｇ／ｍｏｌｅの平均分子量を有するポリエチレングリコールジメタクリレート）単体又は他のモノマーとの組み合わせである。その結果として得られる親水性コーティングは、例えば瞬時の湿潤性のような、様々な望ましい性質を有し得る。
【００２６】
特定の実施形態では、得られる親水性コーティングにおいて高度の架橋がなされた高分子を提供するように、好適なモノマーは、特定の最低分子量か又はそれより大きい分子量を有するものである。代表的なポリアルキレングリコールジ（メタ）アクリレートとしては、ポリエチレングリコールジ（メタ）アクリレートモノマー及びポリプロピレングリコールジ（メタ）アクリレートモノマーが挙げられる。好適なポリエチレングリコールジアクリレートとしては、約３００ｇ／ｍｏｌｅ以上、４００ｇ／ｍｏｌｅ以上、又は６００ｇ／ｍｏｌｅ以上の平均分子量を有するものが挙げられる。約５０８ｇ／ｍｏｌｅの分子量を有する好適なポリエチレングリコールジアクリレートモノマーは、例えば商品名「ＳＲ３４４」として市販されており、平均分子量が約５９８ｇ／ｍｏｌｅであるポリエチレングリコールジメタクリレートモノマーは商品名「ＳＲ６０３」で市販されており、平均分子量約７４２ｇ／ｍｏｌｅのポリエチレングリコールジメタクリレートモノマーは商品名「ＳＲ６１０」で市販されており、分子量６９３をもつメトキシポリエチレングリコールアクリレートは商品名「ＣＤ５５２」で市販されており、これら全てはＳａｒｔｏｍｅｒ  Ｃｏ．，Ｉｎｃ．（ペンシルベニア州Ｅｘｔｏｎ）から入手することができる。ポリエチレングリコールジアクリレート及びポリエチレングリコールジメタクリレートは、それらの一般的な安定性又は大きな揮発性のないことを基準に選択することができ、その結果、ひとたびモノマーが多孔性基材に堆積されると、被覆可能な組成物から溶媒が蒸発した後にも基材の細孔に保持される。
【００２７】
更に、いくつかの実施形態は、三官能性モノマー、例えば三官能性メタクリレート又はそのエステル類を含む。いくつかの実施形態において、三官能性モノマーは、それらの分子量が約１，０００以上であるものを含み得る。好適な三官能性モノマーは、例えば分子量１，０７３を有し商品名「ＳＲ９０１１」でＳａｒｔｏｍｅｒ  Ｃｏ．から入手可能なものが市販されている。
【００２８】
被覆可能な組成物には、一種よりも多くの特定のモノマーを含めることができる。本明細書において説明されるように、更に加工を加えることにより得られる被覆された多孔性材料は、水に対する瞬時の湿潤性並びにバクテリアへの癒着の低さなどの多くの望ましい性質を保有することができる。
【００２９】
本発明の様々な実施形態において、前出のモノマーのような重合可能な化合物の重合は、高度に架橋された高分子を作り出し、これは先に説明したＥＶＡＬ共重合体と共に単一層に含まれる。架橋された高分子は、多官能性化合物（例えば架橋剤）と共にモノマー、オリゴマー、又はプレポリマーを重合することにより得ることができる。いくつかの実施形態において、架橋は、高度に架橋性のある高分子を適切な溶媒中で用いることで達成される。親水性コーティング中の高分子の架橋の程度を達成する及び／又は向上する目的で、様々な架橋剤のうちのいずれかを被覆可能な組成物に含むことができる。架橋剤の例としては、少なくとも２つのビニル又はアクリル基を含有する化合物、例えば２，２−ビス［４−（２アクリロキシエトキシ）フェニル］プロパン、２，２−ビス（４−メタクリロキシフェニル）プロパン、ブタンジオールジアクリレート及びジメタクリレート、トリメチロールプロパンジアクリレート及びジメタクリレート、ペンタンジオールジアクリレート及びジメタクリレート、ペンタエリスリトールジアクリレート及びジメタクリレート、１，６−ヘキサンジオールジアクリレート、１，４−シクロヘキサンジオールジアクリレート及びジメタクリレート、ビスフェノールＡジアクリレート及びジメタクリレート、エトキシル化ビスフェノールＡジアクリレート及びジメタクリレート、１，１０−ドデカンジオールジアクリレート及びジメタクリレート、２，２−ジメチルプロパンジオールジアクリレート及びジメタクリレート、ジプロピレングリコールジアクリレート及びジメタクリレート、トリプロピレングリコールジアクリレート及びジメタクリレート、ポリ（プロピレン）ジアクリレート及びジメタクリレート、トリエチレングリコールジアクリレート及びジメタクリレート、ジペンタエリスリトールジメタクリレート及びジアクリレート、グリセロールトリス（アクリロキシプロピル）エーテル、トリメチロールプロパントリアクリレート及びトリメタクリレート、エトキシル化トリメチロールプロパントリアクリレート及びトリメタクリレート、グリセロールトリメタクリレート、ペンタエリスリトールトリアクリレート及びトリメタクリレート、ジペンタエリスリトールトリメタクリレート及びトリアクリレート、イソシアヌレートトリアクリレート、ペンタエリスリトールテトラアクリレート及びテトラメタクリレート、ジペンタエリスリトールテトラメタクリレート及びテトラアクリレート、ソルビトールペンタメタクリレート、ジペンタエリスリトールペンター／ヘキサアクリレート、１，４−ブタンジオールジビニルエーテル、トリエチレングリコールジビニルエーテル、ジアリルフタレート、ジビニルベンゼン、トリビニルベンゼン、ジビニルナフタレン、トリビニルシクロヘキサン、ジビニルスルホン、ジビニルホルムアミド、Ｎ，Ｎ’，−メチレンビスアクリルアミド、１，４−ジアクリロイルピペラジン、Ｎ，Ｎ’−ヘキサメチレンビスクリルアミド、Ｎ，Ｎ’−オクタメチレンビスアクリルアミド、Ｎ，Ｎ−ドデカメチレンビスアクリルアミド、Ｎ，Ｎ’−ビスアクリルアミド酢酸を挙げることができる。特に好ましい架橋剤としては、Ｎ，Ｎ’，−メチレンビスアクリルアミド、ジエチレングリコールジアクリレート及びジメタクリレート、エチレングリコールジアクリレート及びジメタクリレート、テトラ（エチレングリコール）ジアクリレート、１，６−ヘキサンジオールジアクリレート、ジビニルベンゼン、ポリ（エチレングリコール）ジアクリレート（例えば本明細書で先に述べたように３００以上の分子量を有する）、トリメチロールプロパントリアクリレート（ＴＲＩＭ）が挙げられる。
【００３０】
いくつかの実施形態において、重合反応は、熱活性化又は紫外線（ＵＶ）照射を用いて開始される。重合反応がＵＶ照射による実施形態においては、被覆可能な組成物は、一般に、例えば２−ヒドロキシ−ｌ［４−２（ヒドロキシエトキシ）フェニル］−２−メチル−ｌ−プロパノン（ＩＲＧＡＣＵＲＥ  ２９５９）及び２，２−ジメトキシ−２−フェニルアセトフェノン（ＤＭＰＡ）から選択できる、適切な光開始剤を含む。他の開始剤は、商品名「ＤＡＲＯＣＵＲ  １１７３」（Ｃｉｂａ  Ｓｐｅｃｉａｌｔｙ  Ｃｈｅｍｉｃａｌｓ  Ｃｏｒｐｏｒａｔｉｏｎ社、ニューヨーク州Ｔａｒｒｙｔｏｗｎ）で市販されている２−ヒドロキシ−２−メチル−１−フェニル−１−プロパノンである。更に別の好適な光開始剤は、商品名「Ｌｕｃｉｒｉｎ  ＴＰＯＳ」でＢＡＳＦ社から入手可能な２，４，６−トリメチルベンゾイルフェニルホスフィネートである。
【００３１】
その他の光開始剤としては、ベンゾフェノン、ベンゾイン、ベンゾインエーテル、例えばベンゾインエチルエーテル及びベンゾインメチルエーテル、ジアルコキシアセトフェノン、ヒドロキシアルキルフェノン、並びにａ−ヒドロキシメチルベンゾインスルホン酸エステルが挙げられる。
【００３２】
特定の実施形態では、被覆可能な組成物は、重合反応を光開始するよう作用しかつそれ自身、多官能性である、すなわち架橋剤として作用することのできる、反応性光開始剤と配合される。そのような実施形態においては、好適な光開始剤は、米国特許第５，５０６，２７９号に記載されているような２−［４−（２−ヒドロキシ−２−メチルプロパノイル）フェノキシ］エチル−２−メチル−２−Ｎ−プロペノイルアミノプロパノエートであるＶＡＺＰＩＡである。
【００３３】
被覆可能な組成物は溶媒を含む。様々な実施形態において、好適な溶媒は水性系の溶媒であり、一般にアルコール、及び任意に、水と相溶性があり溶媒をその中の様々な有機構成物質と相溶化するのに有用な別の有機小分子を含んでいる。好適な溶媒としては、例えばエタノール／水の７０：３０体積／体積の混合物を挙げることができる。いくつかの実施形態においては、水性系の溶媒は、例えばメタノール、ｎ−プロパノール（最高９０％まで）、イソプロパノール、ｔ−ブタノール、ブタノール、２−メトキシプロパノール、アセトン、ＴＨＦなどのようなエタノール以外の有機構成物質に配合することができる。当業者には知られるように、他の材料も使用することができる。本明細書の他で説明されているように、一般的には、溶媒は、被覆可能な組成物に含まれる他の材料との相溶性、及びその溶媒の揮発し易さをもとに選択されるべきである。
【００３４】
いくつかの実施形態においては、被覆可能な組成物は熱反応開始剤を含む。熱反応開始剤は、被覆可能な組成物を基材に適用する前に、組成物の少なくとも一部分が部分的に重合又はオリゴマー化されていて、被覆可能な組成物のモノマーが予備重合されているような実施形態で望ましい場合がある。予備重合は、熱反応開始剤を用いる熱活性化によって行われることができる。好適な熱反応開始剤としては、例えば、１，１’−アゾビス（シクロヘキサンカルボニトリル）（ＶＡＺＯ（登録商標）触媒８８）、アゾビス（イソブチロニトリル）（ＡＩＢＮ）、４，４’−アゾビス（４−シアノペンタン酸）、過硫酸カリウム、過硫酸アンモニウム及び過酸化ベンゾイルが挙げられる。
【００３５】
被覆可能な組成物は、前述の構成物質を溶媒中で混合することによって調製される。当業者は、混合の正確な順序及び前述の構成物質と溶媒との相対的割合が限定的なものでないことを理解するであろう。様々な構成物質の正確な量は、相当に広範な制限範囲内で変化し得る。ＥＶＡＬ共重合体は、被覆可能な組成物中に１５％未満の濃度で、いくつかの実施形態では１０％未満、いくつかの実施形態では５％未満、いくつかの実施形態では２％未満の濃度で提供され得る。重合可能な化合物は、１５％未満の濃度で、いくつかの実施形態では１０％未満、いくつかの実施形態では５％未満の濃度で存在することができる。光開始剤は、被覆可能な組成物中に６％未満の濃度で、いくつかの実施形態では２％未満、いくつかの実施形態では１％未満の濃度で存在することができる。いくつかの実施形態においては、溶媒は、相溶性の有機構成物質を有する水性溶媒である。いくつかの実施形態においては、溶媒は、水／アルコール混合物を含むことができ、アルコールの体積百分率は約４０％〜９０％、約５５％〜８０％、約６５％〜７５％であり、いくつかの実施形態においては、アルコールの体積百分率は約７０％である。
【００３６】
被覆された多孔質材料
本発明のいくつかの実施形態においては、物品は、ろ過用途での使用に好適な被覆された多孔質材料の形態で提供される。被覆された多孔質材料は、完成した材料が、第１の主表面及び第２の主表面と、概して第１の主表面から第２の主表面まで基材を貫通して延在する複数の細孔と、を有する、本明細書に記載のような多孔質基材を含むように、本明細書に記載の方法により作製される。各細孔は、細孔の内部寸法又は直径を決定する細孔内壁を含む。親水性コーティングは、多孔質基材の表面の少なくとも一部分を覆い、細孔内壁を含む少なくともそのような基材の表面に固着又は接着される。前述したように、親水性コーティングは、ＥＶＡＬ共重合体と少なくとも一種の架橋された高分子とを単一層に含む。この考えにより拘束されることを意図しないが、架橋された高分子及びＥＶＡＬ共重合体は、親水性コーティング内の相互侵入高分子網目に形成されると考えられている。ＥＶＡＬ共重合体は、架橋された高分子と実質的に反応しないまま残され、親水性コーティングは、多孔質基材の表面にグラフトも共有結合もしない。親水性コーティングは、基材の細孔内の空隙容積の全ては占有せずに多孔質基材の表面を覆う。被覆された多孔質材料の細孔を通過する液体は、一般にコーティングと基材表面との間ではなく親水性コーティングに近接して流れる。
【００３７】
更に、親水性コーティングは、被覆された多孔質材料を水又は水溶液が通過するときに親水性コーティングが基材の細孔内に実質的に保持されるように、多孔質基材の表面に「固着又は接着」されている。記載した材料の実施形態では、被覆された多孔質材料が水に最高３０日間浸漬されたとき、１重量％に満たない親水性コーティングが失われる。
【００３８】
一実施形態において、被覆された多孔質材料は、例えばポリプロピレン又はポリフッ化ビニリデンから形成される膜のようなＴＩＰＳ膜の形態の多孔質基材を含む。親水性コーティングは、ＥＶＡＬ共重合体、及び高度に架橋された高分子から構成され、この高分子は、ポリエチレングリコールジ（メタ）アクリレート、及び架橋剤として作用するために十分な量で提供されるＶＡＺＰＩＡ反応性光開始剤から誘導される。
【００３９】
様々な実施形態において、被覆された多孔質材料は、本明細書に記載の様々な実施例で使用した試験法に記載されているような望ましい流束又は水流量を呈する。この試験は、既定の体積の水が基材を通過するための時間を測定し、時間、真空圧及び基材の面積を用いて水流量（流束）を計算し、単位Ｌ／（ｍ２．ｈ．ｐｓｉ（Ｌ／（ｍ２．ｈ．ｋＰａ）））で表す。本発明の被覆された多孔質材料の流束（水流量）は、典型的には、被覆されていない多孔質基材の流束と同程度であり、したがって、被覆されていない多孔質基材と比較して、この親水性コーティングは孔径の変化をほとんどもたらさないことを示している。
【００４０】
加えて、被覆された多孔質材料の実施形態は、高い表面エネルギー（例えば、被覆されていない多孔質基材の表面エネルギーより高い）を呈する。いくつかの実施形態において、被覆された多孔質材料は５０ダイン／ｃｍ以上の表面エネルギーを呈し、いくつかの実施形態において、被覆された多孔質材料は６５ダイン／ｃｍ以上の表面エネルギーを呈し、その他の実施形態においては、被覆された多孔質材料は８０ダイン／ｃｍ以上の表面エネルギーを呈し、更に他の実施形態においては、被覆された多孔質材料は８５ダイン／ｃｍ以上の表面エネルギーを呈する。
【００４１】
被覆された多孔質材料の調製
本発明による被覆された多孔質材料の調製では、本明細書に記載のように調製された被覆可能な組成物を多孔質基材に適用する。被覆可能な組成物における重合反応は、基材の表面の親水性コーティングの形成を促進する。ここで、かかる方法の実施形態を説明する。
【００４２】
いくつかの実施形態において、本明細書に記載のような架橋された親水性コーティングを実現するために、被覆可能な組成物を多孔質基材に適用する前に重合可能な化合物を最初に予備重合又はオリゴマー化せずに、被覆可能な組成物を調製及び適用することができる。換言すると、被覆可能な組成物は、モノマーからなる又はモノマーを含む未反応の重合可能な化合物とともに調製され、さもなければモノマーが通常は反応してオリマー化するであろう状態を作り出さずに多孔質基材に適用される。いくつかの実施形態において、被覆可能な組成物は、ＥＶＡＬ共重合体と、一種以上のモノマー、所望により一種以上の架橋剤、及び所望により一種以上の開始剤とを、一種以上の好適な溶媒中で、単純に混合することによって調製される。前述の材料の好適な例は、上に記載されている。
【００４３】
被覆可能な組成物の構成物質は、組成物がわずかに不均質であってもよいが実質的に均質となるように配合される。次いで、被覆可能な組成物が多孔質基材の細孔に入り細孔を実質的に満たすために十分な時間、多孔質基材を被覆可能な組成物に典型的には浸漬して、組成物を好適な多孔質基材に適用する。余分な被覆可能な組成物は、既知のラミネーション法又は同様の手法によって多孔質基材の外面から取り除くことができる。
【００４４】
溶媒を取り除いた後、被覆された多孔質基材を、例えば水又は好適な水溶液、例えば塩水（例えば塩化ナトリウム又は他の無機塩）、又は別の、既知の無機又は有機材料などの水溶液のような好適な再湿潤化剤で再び濡らす。いくつかの実施形態において、好適な塩水は、約３０％未満の濃度の塩化ナトリウムの水溶液を含み、いくつかの実施形態では約２０％の濃度の塩化ナトリウムの水溶液を含む。再湿潤化剤は、例えばＵＶ硬化中の酸素による抑制作用をなくすなどの、いくつかの機能を果たす。加えて、再湿潤化剤は、ＵＶ源により生成される熱の影響、特に中圧水銀ランプからの熱の影響を低減させる。また、再湿潤化剤は、被覆可能な組成物のモノマー分子中の極性基を構造化するのを助け、その結果、ひとたび硬化されれば、親水性コーティングは高密度の極性基を含むようになり、このことは、完成した被覆された多孔質材料の高い表面エネルギーに寄与する。
【００４５】
いくつかの実施形態において、被覆可能な組成物中の重合可能な化合物は、最初のモノマー濃度の減少とともにモノマーが再湿潤化剤内に入って失われるのを防ぐために、再湿潤化剤において限られた溶解性を有するように選択される一種以上の極性モノマーを含む。一般的には、極性モノマーは、例えば、熱安定性、生体分子吸着に対する抵抗性、強アルカリ溶液に対する抵抗性、抽出可能な物質を低レベルにするなど、特定の物理的特性を有する高度に架橋された高分子を提供するように選択される。
【００４６】
乾燥した基材の再湿潤化の後、重合反応を開始し、親水性コーティングの形成が完了するまで重合反応させる。既に述べたように、重合は、例えば熱活性化又は紫外線照射によって開始することができる。重合可能な化合物（例えばモノマー）は高温で再湿潤化剤に可溶性となる傾向があるので、一般に熱活性化はあまり好ましくない。しかも、光開始剤の存在下での紫外線照射による重合反応の開始は、熱活性化によって開始される反応より速い傾向がある。紫外線照射によって重合を開始するときは、モノマー（又はオリゴマー）、架橋剤及び光開始剤の被覆可能な組成物を含有する多孔質基材を数秒間から数時間にかけて約２００ｎｍ〜約６００ｎｍの波長で紫外線照射する。いくつかの実施形態において、紫外線照射は、広帯域でも狭帯域でもよく、紫外線源の強度は、既知のパラメータ内で異なっていてもよく、典型的には５〜６００ｍＷ／ｃｍ２以上の範囲のピーク電力密度を有する。
【００４７】
特定の実施形態において、多孔質基材は、被覆可能な組成物による飽和の後に連続ウェブが紫外線源の下又は近くを制御された速度で通過する際に紫外線に曝される連続プロセスにおいて重合反応を受け得る連続ウェブ材料として提供される。いくつかの実施形態において、多孔質基材及びその中の被覆可能な組成物は、両方の主表面に沿って順に又は同時に紫外線に曝露される。紫外線源に順に曝露する場合、典型的には、ウェブ又は基材の片面に位置づけられた紫外線源への第１の曝露が必要である。その後、ウェブを裏返して基材の第２の面をほぼ同じ紫外線量に曝露して、重合可能な化合物を基材の細孔において本質的に完全に重合させる。
【００４８】
あるいは、連続ウェブの両面を照射するように複数の紫外線源を同時に方向づけてもよい。前述のいずれの実施形態においても、連続ウェブを支持体で支えることができる。いくつかの実施形態においては、基材の細孔内での重合反応の開始によって放射線が遮断されないように、ウェブ支持体を貫通して紫外線が透過され得るようにウェブ支持体を選択してもよい。いくつかの実施形態においては、紫外線照射及び重合中に基材を支持するために好適な材料の例は、二軸延伸ポリプロピレン（ＢＯＰＰ）フィルムである。いくつかの実施形態においては、照射中に、飽和した多孔質基材をＢＯＰＰの層の間に位置づける（例えば「間に挟む」）ことができる。基材を支える働きをする、多孔質基材のいずれかの面のフィルム層は、それを通して紫外線を透過させ、加工中の基材の再湿潤化溶液の損失を防ぎ、加工中の基材の水分を一定に維持する。
【００４９】
重合反応の後、被覆された多孔質材料を洗浄して、残りの塩水、未反応物質、残留溶媒などを取り除いてもよい。被覆された多孔質材料は、室温又は高温での蒸発によって残りの液体（例えば洗浄水）を蒸発させて乾燥できる。
【００５０】
特定の実施形態では、前述の方法は、被覆可能な組成物を多孔質基材に適用する前に、任意選択による予備重合又はオリゴマー化工程を追加的に伴う。そのような実施形態では、予備重合工程は、被覆可能な組成物が多孔質基材に適用される前に熱反応開始剤の存在下で熱による重合反応開始によって達成され得る。この工程で達成される重合の程度は、例えば限定量の開始剤、反応時間及び温度の制御（例えば開始後の既定時点でクエンチすることによって）などを用いて既知の方法で制御される。予備重合の後、本明細書に記載されるように、被覆可能な組成物を多孔質基材に適用し、更に加工することができる。好適な熱反応開始剤は、既に述べたものなどの既知の材料から選択することができる。
【００５１】
更に別の任意の実施形態では、被覆可能な組成物はＵＶ反応開始剤とともに配合され、多孔質基材に適用される。本明細書に記載されるように被覆可能な組成物から溶媒を取り除く前に、第１のすなわち初回の紫外線照射に組成物を曝露して予備重合工程を開始させる。そのような実施形態においては、予備重合反応を制御して、モノマーを反応させオリゴマーをもたらすが、製造方法のこの段階では反応を完了（完全な重合）させない。予備重合又はオリゴマー化の程度は、例えば、本明細書で更に説明するように制限された量の第１開始剤を使用することによって、又は紫外線曝露の制御（例えば曝露時間の制御）などによって、制御することができる。予備重合又はオリゴマー化反応を開始するために紫外線を利用する実施形態では、予備重合工程中にのみ使用される選択された第１紫外線波長に対する開始剤の感度に関して開始剤を選択することができ、この第１紫外線波長は、重合可能な化合物を完全に重合するために使用される紫外線波長とは異なる。そのような実施形態では、１種を超える紫外線開始剤、すなわち、オリゴマー化反応の開始に効果的な第１紫外線波長に対して敏感な第１開始剤と、前述の重合反応の開始に効果的な第２紫外線波長に対して敏感な第２開始剤とを含むように、被覆可能な組成物を配合することができる。オリゴマー化工程の後の残りの方法は先に述べたとおりであり、すなわち、最初の紫外線照射の後、被覆可能な組成物から溶媒を除去し、再湿潤化のための溶液（例えばＮａＣｌ水溶液）を基材に適用し、その再湿潤化した基材を再び紫外線で照射して重合反応を完了させ、親水性コーティングを提供する。次いで、既に述べたように、得られる被覆された多孔質材料を洗浄及び乾燥させる。
【００５２】
被覆された多孔質材料の使用
本発明の様々な実施形態は、物品（例えば被覆された多孔質材料）及び方法（例えば被覆された多孔質材料の製造方法）を含む。本発明の被覆された多孔質材料は、例えば親水性コーティングが帯電されている場合も中性の場合もある限外ろ過、並びにヘルスケア、飲食品及び／又は工業市場で使用される精密ろ過などの、任意の様々なろ過用途に使用することができる。具体的な用途としては、例えば燃料電池及び電池隔離板用途が挙げられる。
【００５３】
本発明の被覆された多孔質材料を使用して、水性媒体及び非水性流体における分離を実行することができる。被覆された多孔質材料は、膜、フィルム、及び／又はろ過用途のために作られた任意の様々な物品の構成要素として提供され得る。本発明の被覆された多孔質材料は、触れられても壊れたり崩れたりせずにたわむこと、折り畳むこと、又はプリーツにすることができるので、フィルタカートリッジ又は高い表面積の材料が要求されるその他のろ過装置での使用に好適である。その上、多孔質基材としての膜材料からなる被覆された多孔質材料は、付着汚れしにくい傾向があり、高いろ過効率をもたらすことができる。
【００５４】
いくつかの実施形態では、本明細書に記載の被覆された多孔質材料は、既知のコーティング又は堆積法によって、任意の様々な組成物を上に堆積して更に改善することができる。例えば、被覆された多孔質材料は、気相蒸着又はスパッタリング技法を使用して金属被覆されてもよく、あるいは被覆された多孔質材料は、例えば接着剤、水性若しくは溶媒系のコーティング組成物、又は染料で被覆されてもよい。
【００５５】
いくつかの実施形態において、被覆された多孔質材料を別の構造体又は材料、例えば他のシート材料（例えば布地層、織布、不織布、編地、又はメッシュ地）、高分子フィルム層、金属ホイル層、フォーム層、又はこれらの任意の組み合わせと積層して、複合構造体を得ることにより、独自の物品が提供される。積層は、接着剤結合及びスポット溶接を含む従来の手法によって、又は被覆された多孔質材料に望まれる多孔率を破壊しない若しくは妨害しないその他の手法によって行うことができる。追加的に、多層のろ過用品は、例えば（ｉ）本明細書に記載のような膜の形態の多孔質基材に基づく被覆された多孔質材料の１つ以上の層、及び（ｉｉ）不織布の形態の多孔質基材に基づく被覆された多孔質材料の１つ以上の層から作製することもできる。いくつかの実施形態では、多層のろ過用品のいくつかの層は、本明細書に記載のような被覆された多孔質材料であるが、その他の層は、本明細書に記載のもの以外の他の膜又は繊維状ろ過構成体を含むように、多層のろ過用品にその他の材料が含まれてもよい。
【００５６】
本発明の追加的な態様及びその実施形態を以下の非限定的な実施例で更に例示する。
【実施例】
【００５７】
試験方法
膜表面エネルギー
異なる２つのセットからのダイン溶液（ワイオミング州ＭｅｑｕｏｎのＪｅｍｍｃｏ，ＬＬＣからの３０〜７０ダイン／ｃｍ、Ｈａｎｄｂｏｏｋ  ｏｆ  Ｃｈｅｍｉｓｔｒｙ  ａｎｄ  Ｐｈｙｓｉｃｓ、第７１版（ＣＲＣ  ｐｒｅｓｓ）に従って配合した７３〜８７ダイン／ｃｍ溶液）を使用した。プラスチック製ピペットを用いて全ての溶液を基材（例えば膜）上に滴下した。滴下量は約０．５ｍＬであった。ダイン溶液が膜を浸透するのに必要な時間をストップウォッチで記録した。ダイン溶液の浸透の容易な検出のために光トランスイルミネーターを使用した。膜の表面エネルギーは、１秒未満に膜に浸透した最も高いダインの溶液の表面張力として記録した。試験を３回繰り返し、各測定値を平均した。
【００５８】
流束（水流量）
４７ｍｍディスクの試験基材をＧｅｌｍａｎ磁気ホルダー（Ｇｅｌｍａｎ  Ｓｃｉｅｎｃｅｓ，Ｉｎｃ．、ミシガン州Ａｎｎ  Ａｒｂｏｒ）に装着した。ホルダー内の基材の有効直径は３４ｍｍであった。基材を通して水を引くために、約６０ｃｍ（２３．５インチ）の水銀（Ｈｇ）（８０．０ｋＰａ）で動作している真空ポンプを適用した。１００ｍＬの水が基材を通過する時間をストップウォッチで記録した。時間、真空圧及び基材の面積を用いて水流量（流束）を計算し、Ｌ／（ｍ２．ｈ．ｐｓｉ）（Ｌ／（ｍ２．ｈ．ｋＰａ）で表した。試験を２〜３回繰り返し、各測定値を平均した。
【００５９】
バブルポイント孔径
ＡＳＴＭ−Ｆ３１６−０３に従って基材のバブルポイント孔径を測定した。イソプロパノールで基材を予め濡らしてからテストホルダーに装着した。加圧した窒素ガスを基材の片面に徐々に付加し、反対側で検知されるガス流が１００％に達するまで続けた。基材を通るガス流が１００％での圧力を記録し、その記録を用いてバブルポイント孔径を計算した。試験を２〜３回繰り返し、各測定値を平均した。
【００６０】
耐熱性試験
まず試料基材を脱イオン水に浸漬して完全に濡らしてから２枚のペーパータオルシートの間に挟んだ。この試験用のサンドイッチ状のものを１３６℃に温度設定したＴｈｅｌｃｏ  Ｌａｂ  Ｏｖｅｎ（Ｔｈｅｒｍｏ  Ｅｌｅｃｔｒｏｎ  Ｃｏｒｐｏｒａｔｉｏｎ、オハイオ州Ｍａｒｉｅｔｔａ）に３０分間入れた。次いで、基材の水湿潤性及び表面エネルギーを上記試験方法に従って試験した。
【００６１】
（実施例１）
４４モル％のエチレン含有量を有するＥＶＡＬ共重合体（ＥＶＡＬ４４、Ｓｉｇｍａ−Ａｌｄｒｉｃｈ、ミズーリ州Ｓｔ．Ｌｏｕｉｓ）を、エタノール（ＡＡＰＥＲ  Ａｌｃｏｈｏｌ  ａｎｄ  Ｃｈｅｍｉｃａｌ  Ｃｏ、ケンタッキー州Ｓｈｅｌｂｙｖｉｌｌｅ）と水との溶媒混合液（エタノール７０．０体積％）に７０〜８０℃の温度範囲の水浴中で溶解して５．０重量％の原液を作製した。４．０重量％のポリエチレングリコールジアクリレート（ＳＲ６１０、Ｓａｒｔｏｍｅｒ、ペンシルベニア州Ｗａｒｒｉｎｇｔｏｎ）及び１．０重量％の反応性光開始剤ＶＡＺＰＩＡ（２−［４−（２−ヒドロキシ−２−メチルプロパノイル）フェノキシ］エチル−２−メチル−２−Ｎ−プロペノイルアミノプロパノエート（米国特許第５，５０６，２７９号に開示されている）のエタノール／水混合溶媒（エタノール７０．０体積％）を上記の原液に加えて、被覆可能な組成物を作製した。被覆可能な組成物中のＥＶＡＬの最終濃度は１．０重量％であった。
【００６２】
５１６ｃｍ２〜１４２６ｃｍ２の微多孔性のポリプロピレン膜（Ｆ１００、３Ｍ  Ｐｕｒｉｆｉｃａｔｉｏｎ  Ｉｎｃ．、コネチカット州Ｍｅｒｉｄｅｎ）の試料を、１０〜１００ｍＬの被覆可能な組成物とともに厚手のポリエチレン（ＰＥ）製の袋に入れ、組成物を膜に１分間未満浸み込ませることにより、被覆可能な組成物で飽和した。次いで、ＰＥ袋から膜を取り出した後、膜の表面の余分な被覆可能な組成物をペーパータオルで吸い取った。膜を１０〜１２時間、室温で乾燥させた。乾燥した膜を別のＰＥ袋に入れ、再湿潤化溶液（すなわち２０．０重量％  ＮａＣｌ水溶液）１０〜１００ｍＬをその袋に加えた。膜を食塩水で瞬時湿潤化させ、次いで袋から取り出した。アルミニウム反射体を有するＨ電球を備えた窒素不活性Ｆｕｓｉｏｎ  ＵＶシステムを通して膜をコンベアベルトで通過させることにより、被覆可能な組成物を硬化した。ベルト速度は６．１メートル／分（２０フィート／分）とした。次いで、反対側をＵＶ源に曝露するために膜を裏返し、再び６．１メートル／分（２０フィート／分）でＵＶシステムを通過させて、被覆された多孔質材料を調製した。
【００６３】
次いで、被覆された多孔質材料を脱イオン水で洗浄し、９０℃（１９４°Ｆ）のスピードドライヤー（Ｅｍｅｒｓｏｎ  Ｓｐｅｅｄ  Ｄｒｙｅｒ  Ｍｏｄｅｌ  １３０、Ｅｍｅｒｓｏｎ  Ａｐｐａｒａｔｕｓ  Ｃｏｍｐａｎｙ、メイン州Ｇｏｒｈａｍ）で約１時間乾燥した。
【００６４】
この被覆された多孔質材料を上記の試験方法に従って試験した。下記の表１に示すように、この材料は、８３ダイン／ｃｍの表面エネルギー、０．６０μｍのバブルポイント孔径及び９９７Ｌ／ｍ２．ｈ．ｐｓｉ（１４４．７Ｌ／ｍ２．ｈ．ｋＰａ）の水流量を呈した。また、被覆されていない基膜も試験したところ、０．６１μｍのバブルポイント孔径及び９７３Ｌ／ｍ２．ｈ．ｐｓｉ（１４１．２Ｌ／ｍ２．ｈ．ｋＰａ）の水流量を呈し、従って硬化後の膜がその細孔の微細構造を維持し、目詰まりは僅少であり、結果的に流束の変化はわずかであることが示された。
【００６５】
モデルＥＺ１０（Ｔｕｔｔｎａｕｅｒ  Ｃｏｍｐａｎｙ、ニューヨーク州Ｈａｕｐｐａｕｇｅ）を用いてフレームで拘束しながら、被覆された多孔質材料を、各サイクル１２６℃（２５９°Ｆ）及び３０分間で５サイクルオートクレーブした。次いで、被覆された多孔質材料を再び試験して、水流量及び表面エネルギーを測定した。表面エネルギーが８７ダイン／ｃｍに維持され、水流量が９２４Ｌ／ｍ２．ｈ．ｐｓｉ（１３４．１Ｌ／ｍ２．ｈ．ｋＰａ）であったことから、被覆された多孔質材料が高温のオートクレーブ処理に耐えられること、及び親水性コーティングが熱に安定であることが示された。
【００６６】
（実施例２）
実施例１のように、微多孔性ポリプロピレン膜の形態の多孔質基材及び２．０重量％のポリエチレングリコールジアクリレート（ＳＲ６１０）を含有する被覆可能な組成物を用いて被覆された多孔質材料を調製した。下記の表１に示すように、被覆された多孔質材料は、７２ダイン／ｃｍの表面エネルギー、０．５３μｍのバブルポイント孔径及び８１１Ｌ／ｍ２．ｈ．ｐｓｉ（１１７．７Ｌ／ｍ２．ｈ．ｋＰａ）の水流量を呈した。
【００６７】
（実施例３）
被覆可能な組成物が１．０重量％の光開始剤（ＩＲＧＡＣＵＲＥ  ２９５９、Ｃｉｂａ／ＢＡＳＦ、ニューヨーク州Ｔｅｒｒｙｔｏｗｎ）を含有することを除き、実施例２のように微多孔性ポリプロピレン膜の形態の多孔質基材を用いて被覆された多孔質材料を調製した。下記の表１に示すように、被覆された多孔質材料は、６１ダイン／ｃｍの表面エネルギー、０．５７μｍのバブルポイント孔径及び９２３Ｌ／ｍ２．ｈ．ｐｓｉ（１３４．０Ｌ／ｍ２．ｈ．ｋＰａ）の水流量を呈した。
【００６８】
（実施例４）
被覆可能な組成物が４．０重量％のポリエチレングリコールジアクリレート（ＳＲ６１０）を含有することを除き、実施例３のように微多孔性ポリプロピレン膜の形態の多孔質基材を用いて被覆された多孔質材料を調製した。被覆された多孔質材料を脱イオン水で洗浄し、６６℃（１５０°Ｆ）のスピードドライヤー（Ｅｍｅｒｓｏｎ  Ｓｐｅｅｄ  Ｄｒｙｅｒ  Ｍｏｄｅｌ  １３０）で約２時間乾燥した。下記の表１に示すように、被覆された多孔質材料は、８７ダイン／ｃｍの表面エネルギー、０．５５μｍのバブルポイント孔径及び７７１Ｌ／ｍ２．ｈ．ｐｓｉ（１１１．９Ｌ／ｍ２．ｈ．ｋＰａ）の水流量を有していた。
【００６９】
（実施例５）
被覆可能な組成物に使用した光開始剤が１．０重量％のＤＡＲＯＣＵＲ  １１７３（Ｃｉｂａ／ＢＡＳＦ、ニューヨーク州Ｔｅｒｒｙｔｏｗｎ）であることを除き、実施例４のように微多孔性ポリプロピレン膜の形態の多孔質基材を用いて被覆された多孔質材料を調製した。被覆された多孔質材料を脱イオン水で洗浄し、６６℃（１５０°Ｆ）のスピードドライヤー（Ｅｍｅｒｓｏｎ  Ｓｐｅｅｄ  Ｄｒｙｅｒ  Ｍｏｄｅｌ  １３０）で約２時間乾燥した。下記の表１に示すように、被覆された多孔質材料は、８７ダイン／ｃｍの表面エネルギー、０．５３μｍのバブルポイント孔径及び７０４Ｌ／ｍ２．ｈ．ｐｓｉ（１０２．２Ｌ／ｍ２．ｈ．ｋＰａ）の水流量を有していた。
【００７０】
（実施例６）
被覆可能な組成物に使用した光開始剤が０．２重量％のＬＵＣＩＲＩＮ  ＴＰＯ−Ｌ  １１７３（Ｃｉｂａ／ＢＡＳＦ、ドイツ、Ｌｕｄｗｉｇｓｈａｆｅｎ）であることを除き、実施例４のように微多孔性ポリプロピレン膜の形態の多孔質基材を用いて被覆された多孔質材料を調製した。このＦｕｓｉｏｎ  ＵＶシステムでは、Ｈ電球の代わりにダイクロイック反射体付きのＤ電球を使用した。被覆された多孔質材料を脱イオン水で洗浄し、６６℃（１５０°Ｆ）のスピードドライヤー（Ｅｍｅｒｓｏｎ  Ｓｐｅｅｄ  Ｄｒｙｅｒ  Ｍｏｄｅｌ  １３０）で約２時間乾燥した。下記の表１に示すように、被覆された多孔質材料は、８７ダイン／ｃｍの表面エネルギー、０．５６μｍのバブルポイント孔径及び７７７Ｌ／ｍ２．ｈ．ｐｓｉ（１１２．８Ｌ／ｍ２．ｈ．ｋＰａ）の水流量を有していた。
【００７１】
（実施例７）
被覆可能な組成物が０．５重量％のＶＡＺＰＩＡ光開始剤を含有することを除き、実施例１のように微多孔性ポリプロピレン膜の形態の多孔質基材を用いて被覆された多孔質材料を調製した。下記の表１に示されるように、被覆された多孔質材料は、８７ダイン／ｃｍの表面エネルギー、０．５４μｍのバブルポイント孔径及び７２５Ｌ／ｍ２．ｈ．ｐｓｉ（１０５．２Ｌ／ｍ２．ｈ．ｋＰａ）の水流量を呈した。
【００７２】
（実施例８）
被覆可能な組成物が０．２重量％のＶＡＺＰＩＡ光開始剤を含有することを除き、実施例２のように微多孔性ポリプロピレン膜の形態の多孔質基材を用いて被覆された多孔質材料を調製した。下記の表１に示すように、被覆された多孔質材料は、６２ダイン／ｃｍの表面エネルギー、０．４７μｍのバブルポイント孔径及び７４３Ｌ／ｍ２．ｈ．ｐｓｉ（１０７．８Ｌ／ｍ２．ｈ．ｋＰａ）の水流量を呈した。
【００７３】
比較例１
被覆可能な組成物がエチレンビニルアルコール共重合体（ＥＶＡＬ）をまったく含まないことを除き、実施例１のように微多孔性ポリプロピレン膜の形態の多孔質基材を用いて被覆された多孔質材料を調製した。被覆可能な組成物はＵＶ照射で硬化されなかった。得られた材料は３７ダイン／ｃｍの表面エネルギーを呈し、水中又は塩化ナトリウム溶液中に１０分間浸した後にどちらの再湿潤溶液でも湿潤性がなかった。
【００７４】
（実施例９）
原液に使用したＥＶＡＬ共重合体（ＥＶＡＬ）がエチレン含有率２７モル％（ＥＶＡＬ２７，Ｓｉｇｍａ−Ａｌｄｒｉｃｈ，ミズーリ州Ｓｔ  Ｌｏｕｉｓ）及び７３モル％の酢酸ビニル含有率であったことを除き、実施例１のように微多孔性ポリプロピレン膜の形態の多孔質基材を用いて被覆された多孔質材料を調製した。被覆可能な組成物は、原液に４．０重量％のポリエチレングリコールジアクリレート（ＳＲ６１０）及び１．０重量％のＶＡＺＰＩＡ反応性光開始剤のエタノール／水混合溶媒（エタノール７０．０体積％）溶液を加えて調製した。被覆可能な組成物中のＥＶＡＬの最終濃度は２．０重量％であった。下記の表１に示すように、被覆された多孔質材料は、８７ダイン／ｃｍの表面エネルギー、０．５６μｍのバブルポイント孔径及び８４６Ｌ／ｍ２．ｈ．ｐｓｉ（１２２．８Ｌ／ｍ２．ｈ．ｋＰａ）の水流量を呈した。
【００７５】
（実施例１０）
被覆可能な組成物に用いられたポリエチレングリコールジメタクリレートの分子量が約４００（ＳＲ６０３  ＯＰ、Ｓａｒｔｏｍｅｒ，ペンシルベニア州Ｗａｒｒｉｎｇｔｏｎ）であり、再湿潤化剤として塩溶液の代わりに水を用いたことを除き、実施例１のように微多孔性ポリプロピレン膜の形態の多孔質基材を用いて被覆された多孔質材料を調製した。下記の表１に示すように、被覆された多孔質材料は、７７ダイン／ｃｍの表面エネルギー、０．５６μｍのバブルポイント孔径及び８８５Ｌ／ｍ２．ｈ．ｐｓｉ（１２８．４Ｌ／ｍ２．ｈ．ｋＰａ）の水流量を呈した。
【００７６】
（実施例１１）
原液に用いられたポリエチレングリコールジメタクリレートの分子量が７５０（ＰＥＧ７５０ＤＭＡ，Ｓｉｇｍａ−Ａｌｄｒｉｃｈ，ミズーリ州Ｓｔ．Ｌｏｕｉｓ）であったことを除き、上記の実施例１のように微多孔性ポリプロピレン膜を調製した。実施例１に記載されているのと同じ方法によりコーティング液で膜を処理した。下記の表１に示すように、硬化された膜は、８０ダイン／ｃｍの表面エネルギー、０．６１μｍのバブルポイント孔径及び９６０Ｌ／ｍ２．ｈ．ｐｓｉ（１３９．３Ｌ／ｍ２．ｈ．ｋＰａ）の水流量を呈した。
【００７７】
（実施例１２）
被覆可能な組成物に用いられたポリエチレングリコールジアクリレートがエトキシル化トリメチロールプロパントリアクリレートエステル（ＳＲ４１５、Ｓａｒｔｏｍｅｒ，ペンシルベニア州Ｗａｒｒｉｎｇｔｏｎ）であることを除き、実施例１のように微多孔性ポリプロピレン膜の形態の多孔質基材を用いて被覆された多孔質材料を調製した。下記の表１に示すように、被覆された多孔質材料は、７８ダイン／ｃｍの表面エネルギー、０．５６μｍのバブルポイント孔径及び８６７Ｌ／ｍ２．ｈ．ｐｓｉ（１２５．８Ｌ／ｍ２．ｈ．ｋＰａ）の水流量を呈した。
【００７８】
（実施例１３）
被覆可能な組成物がエタノール／水混合液中（エタノール７０体積％）１．０重量％の実施例１に記載したＥＶＡＬ４４原液、２．０重量％の三官能性モノマー（ＳＲ９０１１、Ｓａｒｔｏｍｅｒ，ペンシルベニア州Ｗａｒｒｉｎｇｔｏｎ）、２．０重量％のメトキシポリエチレングリコール５５０メタクリレート（ＣＤ５５２、Ｓａｒｔｏｍｅｒ，ペンシルベニア州Ｗａｒｒｉｎｇｔｏｎ）、及び１．０重量％のＶＡＺＰＩＡを用いて作られることを除き、実施例１のように微多孔性ポリプロピレン膜の形態の多孔質基材を用いて被覆可能な組成物を調製した。下記の表１に示すように、被覆された多孔質材料は、８０ダイン／ｃｍの表面エネルギー、０．６４μｍのバブルポイント孔径及び１０９９Ｌ／ｍ２．ｈ．ｐｓｉ（１５９．５Ｌ／ｍ２．ｈ．ｋＰａ）の水流量を呈した。
【００７９】
（実施例１４）
ＵＶ照射工程の前に、乾燥した膜をＭｉｌｌ−Ｑ浄水（Ｍｉｌｌｉｐｏｒｅ浄水装置）で飽和したことを除き、実施例２のように微多孔性ポリプロピレン膜の形態の多孔質基材を用いて被覆された多孔質材料を調製した。被覆された多孔質材料を洗浄し、９０℃（１９４°Ｆ）のスピードドライヤー内で乾燥した。下記の表１に示すように、被覆された多孔質材料は、５８ダイン／ｃｍの表面エネルギー、０．５３μｍのバブルポイント孔径及び７５３Ｌ／ｍ２．ｈ．ｐｓｉ（１０９．３Ｌ／ｍ２．ｈ．ｋＰａ）の水流量を呈した。
【００８０】
（実施例１５）
実施例１の被覆可能な組成物を使用したことを除き、実施例１４のように微多孔性ポリプロピレン膜の形態の多孔質基材を用いて被覆された多孔質材料を調製した。下記の表１に示すように、被覆された多孔質材料は、７４ダイン／ｃｍの表面エネルギー、０．５８μｍのバブルポイント孔径及び９８２Ｌ／ｍ２．ｈ．ｐｓｉ（１４２．５Ｌ／ｍ２．ｈ．ｋＰａ）の水流量を呈した。
【００８１】
（実施例１６）
ベルト速度を１２．２メートル／分（４０フィート／分）としたことを除き、実施例２のように微多孔性ポリプロピレン膜の形態の多孔質基材を用いて被覆された多孔質材料を調製した。下記の表１に示すように、被覆された多孔質材料は、７３ダイン／ｃｍの表面エネルギー、０．５３μｍのバブルポイント孔径及び８１１Ｌ／ｍ２．ｈ．ｐｓｉ（１１７．７Ｌ／ｍ２．ｈ．ｋＰａ）の水流量を呈した。
【００８２】
（実施例１７）
ベルト速度を１２．２メートル／分（４０フィート／分）としたことを除き、実施例１のように微多孔性ポリプロピレン膜の形態の多孔質基材を用いて被覆された多孔質材料を調製した。下記の表１に示すように、被覆された多孔質材料は、８５ダイン／ｃｍの表面エネルギー、０．５９μｍのバブルポイント孔径及び９２９Ｌ／ｍ２．ｈ．ｐｓｉ（１３４．８Ｌ／ｍ２．ｈ．ｋＰａ）の水流量を呈した。
【００８３】
（実施例１８）
飽和した膜をポリエチレン袋に残し、５分間の照射時間でＱｕａｎｔｕｍ  Ｌａｍｐｓ（Ｑｕａｎｔｕｍ  ＵＶ  Ｃｕｒｉｎｇ  Ｓｙｓｔｅｍ、Ｑｕａｎｔ  ４８、ＵＶ  Ｑｕａｎｔｕｍ  Ｔｅｃｈｎｏｌｏｇｉｅｓ，Ｉｎｃ．、カリフォルニア州Ｉｒｖｉｎｅ）を備えるＵＶトレーの下に置いたことを除き、実施例２のように微多孔性ポリプロピレン膜の形態の多孔質基材を用いて被覆された多孔質材料を調製した。袋／膜を裏返して更に５分間照射した。下記の表１に示すように、被覆された多孔質材料は、７２ダイン／ｃｍの表面エネルギー、０．５８μｍのバブルポイント孔径及び９０２Ｌ／ｍ２．ｈ．ｐｓｉ（１３０．９Ｌ／ｍ２．ｈ．ｋＰａ）の水流量を呈した。
【００８４】
（実施例１９）
多孔質基材としてポリプロピレン膜の代わりに疎水性ポリフッ化ビニリデン（ＰＶＤＦ）の微多孔性膜（ＤＵＲＡＰＯＲＥ、０．２マイクロメートル等級、Ｍｉｌｌｉｐｏｒｅ、マサチューセッツ州Ｂｉｌｌｅｒｉｃａ）の形態の多孔質基材を使用して、実施例１のように被覆された多孔質材料を調製した。本明細書に記載の試験法に従って、被覆された多孔質材料及び被覆されていない多孔質基材をそれぞれ試験した。被覆された多孔質材料は、８７ダイン／ｃｍの表面エネルギー、０．４９μｍのバブルポイント孔径及び５４８Ｌ／ｍ２．ｈ．ｐｓｉ（７９．５Ｌ／ｍ２．ｈ．ｋＰａ）の水流量を呈した。熱抵抗試験の後、被覆された材料の表面エネルギーは７３ダイン／ｃｍであり、被覆された材料がなお瞬時の水湿潤性を有することが示された。試験データを表２に記載する。
【００８５】
（実施例２０）
別の疎水性のポリフッ化ビニリデン（ＰＶＤＦ）の微多孔性膜（ＤＵＲＡＰＯＲＥ、０．４５マイクロメートル等級、Ｍｉｌｌｉｐｏｒｅ、マサチューセッツ州Ｂｉｌｌｅｒｉｃａ）を使用したことを除き、上記の実施例１９のように被覆された多孔質材料を調製した。被覆された多孔質材料及び被覆されていない多孔質基材を本明細書に記載の試験法に従ってそれぞれ試験した。被覆された多孔質材料は、８７ダイン／ｃｍの表面エネルギー、０．７５μｍのバブルポイント孔径及び１５４５Ｌ／ｍ２．ｈ．ｐｓｉ（２２４．２Ｌ／ｍ２．ｈ．ｋＰａ）の水流量を呈した。熱抵抗試験の後、被覆された材料の表面エネルギーは８０ダイン／ｃｍであり、被覆された材料が優れた水湿潤性を維持したことが示された。試験データを表２に記載する。
【００８６】
（実施例２１）
７０〜８０℃の範囲の温度の水浴からの熱の下で、ＥＶＡＬ共重合体（Ｓｉｇｍａ−Ａｌｄｒｉｃｈ、ミズーリ州、Ｓｔ  Ｌｏｕｉｓから入手したエチレン含有量２７モル％及び酢酸ビニル含有量７３モル％のＥＶＡＬ２７）をエタノール（ＡＡＰＥＲ  Ａｌｃｏｈｏｌ  ａｎｄ  Ｃｈｅｍｉｃａｌ  Ｃｏ．ケンタッキー州Ｓｈｅｌｂｙｖｉｌｌｅ）／水溶媒混合液（エタノール７０．０体積％）に７０〜８０℃の温度範囲の温浴で熱して溶解することにより、５．０重量％原液を調製した。上記の原液１２４．９８グラムを１０．０２グラムのポリエチレングリコールジメチルアクリレート（ＳＲ７５０、Ｓｉｇｍａ−Ａｌｄｒｉｃｈ、ミズーリ州Ｓｔ．Ｌｏｕｉｓ）及び２．５０６３グラムのＮ，Ｎ’−メチレンビスアクリルアミド（Ａｌｆａ  Ａｅｓａｒ、マサチューセッツ州Ｗａｒｄ  Ｈｉｌｌ）及び０．７５３６グラムの２−［４−（２−ヒドロキシ−２−メチルプロパノイル）フェノキシ］−エチル−２−メチル−２−Ｎ−プロペノイルアミノプロパノエート（ＶＡＺＰＩＡ）及び０．５０４０グラムの４，４’−アゾビス（４−シアノペンタン酸）（Ｓｉｇｍａ  Ａｌｄｒｉｃｈ、ミズーリ州Ｓｔ．Ｌｏｕｉｓ）及び１１２．１０グラムの水／エタノール（７０：３０体積比）混合液と混合することにより、モノマー溶液を調製した。次いでモノマー溶液を窒素で２分間バブリングした後、ガラス瓶に密閉した。７８℃に維持した温水浴に瓶を浸漬することにより、予備重合を開始した。この溶液を磁気攪拌し、１５分間加熱した後に温水浴から取り出し、それ以上重合しないように直ちに冷水に浸漬した。得られた被覆可能な組成物は半透明であった。
【００８７】
微多孔性ポリプロピレン膜の形態の多孔質基材（Ｆ１０１、３Ｍ  Ｐｕｒｉｆｉｃａｔｉｏｎ  Ｉｎｃ．、コネチカット州Ｍｅｒｉｄｅｎ）を、膜を完全に濡らすように膜の試料（約３８７ｃｍ２）を十分な量の被覆溶液とともに厚手のポリエチレン（ＰＥ）袋に入れることにより、上記の予備重合した被覆可能な組成物で飽和した。ＰＥ袋から膜を取り出した後、膜の表面の余分な溶液をペーパータオルで拭き取った。飽和した膜を室温で１０〜１２時間乾燥させて溶媒を取り除いた。次いで、乾燥した膜をＰＥ袋に入れ、十分な量の２０．０重量％  ＮａＣｌ湿潤化水溶液を袋に入れて膜を完全に濡らした。再び濡れて飽和した膜を袋から取り出し、２枚の二軸延伸ポリプロピレン（ＢＯＰＰ）フィルムの間に挟んでサンドイッチ状にしたものを、室温で熱ロールラミネーター（ＧＢＣ  Ｃａｔｅｎａ  ３５，イリノイ州Ｌｉｎｃｏｌｎｓｈｉｒｅ）を用いて積層体にした。次いで、その積層体になった膜をコンベアベルトで、動力１００％で稼動するＨ電球を備える６００ワットＦｕｓｉｏｎ  ＵＶシステム（不活性窒素を用いずに）を通過させることにより硬化した。ベルト速度は９．１メートル／分（３０フィート／分）であった。次いで、反対側の面をＵＶ源に曝露するために膜を裏返し、再び９．１メートル／分（３０フィート／分）でＵＶシステムを通過させた。ＢＯＰＰフィルムを取り除いた後、得られた被覆された多孔質材料を脱イオン水で洗浄し、６６℃（１５０°Ｆ）のスピードドライヤー（Ｅｍｅｒｓｏｎ  Ｓｐｅｅｄ  Ｄｒｙｅｒ  Ｍｏｄｅｌ  １３０）で約２時間乾燥した。被覆された多孔質材料及び被覆されていない多孔質基材の表面エネルギー、バブルポイント孔径及び水流量を試験した。モデルＥＺ１０オートクレーブ（Ｔｕｔｔｎａｕｅｒ  Ｃｏｍｐａｎｙ、ニューヨーク州Ｈａｕｐｐａｕｇｅ）を用いてフレームで拘束しながら、被覆された多孔質材料を１２６℃（２５９°Ｆ）にて３０分間で１サイクルオートクレーブした。表面エネルギーを測定するために、被覆された多孔質材料を再び試験した。表面エネルギーは８６ダイン／ｃｍに維持された。また、被覆された多孔質材料の熱抵抗試験も行った。試験の後、材料の表面エネルギーは８２ダイン／ｃｍであり、被覆された材料が優れた水湿潤性を維持したことが示された。試験データを表２に記載する。
【００８８】
（実施例２２）
ホッパー、独立した温度制御付きの８つのゾーン、及び押出成形機に希釈剤を供給するための液体リザーバを備えた４０ｍｍ二軸押出成形機を使用して、ＰＣＴ国際公開特許第ＷＯ  ２０１０／０７１７６４号に記載のような微多孔性エチレンクロロトリフルオロエチレン共重合体（ＥＣＴＦＥ）膜を調製した。Ｈａｌａｒ  ９０２  ＥＣＴＦＥ共重合体ペレット及びＥＴＦＥ  ６２３５成核剤が固体フィーダーを用いてホッパーに導入され、材料が押出成形機に供給された。押出成形機は送り速度１５０ｒｐｍに維持された。ＤＢＳ希釈剤は、リザーバから押出成形機内に別個に供給された。ＥＣＴＦＥ共重合体／希釈剤／成核剤の重量比は、５７．０％／４２．５％／０．５％であった。全体の押出速度は約１３．６ｋｇ／時（３０ボンド／時）とし、２５４℃から２４９℃まで減少する温度プロファイルとなるように押出成形機の８つのゾーンを設定した。結果として得られた融解混合組成物は、均一に混合され、続いて２２１℃に維持されたスロットフィルムダイを通してポンプで送り出され、ホイール温度３２℃（９０°Ｆ）、鋳込速度３．６６ｍ／分（１２フィート／分）に維持された模様付きキャスティングホイール上に鋳込して、シート様形状の融解混合組成物を形成した。
【００８９】
フィルムダイとキャスティングホイールとの間の隙間は１．９ｃｍであり、これは、ＥＣＴＦＥ共重合体の顕著な結晶化の前にＥＴＦＥポリマー成核剤を結晶化させるのに十分大きいと考えられた。融解ポリマー混合物がキャスティングホイールに触れる前に、細孔内の混合物内に、かすかな不透明のフロストラインが生じた。得られたフィルムを溶媒でインライン洗浄して希釈剤ＤＢＳを除去した後、空気乾燥した。洗浄したフィルムを、長さ及び横方向１．８×２．８５で順に配向した。ダウンウェブ方向及び横断方向の配向はそれぞれ１１０℃及び１５４℃で行った。
【００９０】
この微多孔性ＥＣＴＦＥ材料を評価したところ、非常に強く、触っても破壊や崩れを起こさずに、曲げ、折り畳み、又はプリーツに折ることが可能であることがわかった。その平均フィルム厚は３８μｍ、バブルポイント孔径は０．２９μｍ、多効率は６１．３％、水流量は２１９Ｌ／ｍ２．ｈ．ｐｓｉ（３１７．９Ｌ／ｍ２．ｈ．ｋＰａ）であった。
【００９１】
１．３３重量％のポリエチレングリコール１０００ジメタクリレート（ＰＥＧ１０００ＤＭＡ、Ｐｏｌｙｓｃｅｉｎｃｅｓ，Ｉｎｃ．、ペンシルベニア州Ｗａｒｒｉｎｇｔｏｎ）及び０．６７重量％のポリエチレングリコールジメタクリレート（Ｍｎ  ３３０、Ｓｉｇｍａ−Ａｌｄｒｉｃｈ、ミズーリ州Ｓｔ．Ｌｏｕｉｓ）及び１．００重量％のＮ，Ｎ’−メチレンビスアクリルアミド（Ａｌｆａ  Ａｅｓａｒ、マサチューセッツ州Ｗａｒｄ  Ｈｉｌｌ）及び０．３０重量％のＩＲＧＡＣＵＲＥ  ２９５９及び０．２０重量％の４，４’−アゾビス（４−シアノペンタン酸）をエタノール／水（７０：３０体積比）混合液中で混合することにより、実施例２１に記載のＥＶＡＬ２７原液からモノマー溶液を調製した。最終混合液は２．００重量％のＥＶＡＬ２７を含有していた。次いで、このモノマー溶液を２分間窒素でバブリングした後、１２５ｍＬガラス瓶に密閉した。次いで、温度７５℃に維持された温水浴に瓶を浸漬した。この溶液を攪拌し、１５分間加熱した後、温水浴から取り出し、それ以上重合しないように直ちに冷水に浸漬して、半透明の液体を得た。
【００９２】
ベルト速度を毎分１２．２メートル（４０フィート）としたことを除き、実施例２１に記載したのと同じ手順を用いて、前述のＥＣＴＦＥ微多孔性膜を上記の予備重合した溶液で改質した。硬化し洗浄した膜を９０℃（１９４°Ｆ）のスピードドライヤー（Ｅｍｅｒｓｏｎ  Ｓｐｅｅｄ  Ｄｒｙｅｒ  Ｍｏｄｅｌ  １３０，Ｅｍｅｒｓｏｎ  Ａｐｐａｒａｔｕｓ  Ｃｏｍｐａｎｙ，メイン州Ｇｏｒｈａｍ）で約１時間乾燥した。被覆された多孔質材料の表面エネルギー、バブルポイント孔径及び水流量を本明細書に記載の試験法に従って測定した。また、未処理の多孔質基材の表面エネルギー及び水流量も測定した。試験の結果を表２に記載する。
【００９３】
（実施例２３）
ＰＣＴ国際公開特許第ＷＯ  ２０１０／０７８２３４号に記載のように、４０ｍｍ二軸押出成形機及び２５ｍｍ二軸押出成形機の両方を用いて、２ゾーンの微多孔性ポリプロピレン膜を調製した。２つの押出成形機からの溶融物ストリームをマルチマニホールドダイにより単一のシートにキャストした。
【００９４】
溶融物ストリーム１。ポリプロピレン（ＰＰ）樹脂ペレット（Ｆ００８Ｆ、ペンシルベニア州ＰｈｉｌａｄｅｌｐｈｉａのＳｕｎｏｃｏ  Ｃｈｅｍｉｃａｌｓ）及び成核剤（ＭＩＬＬＡＤ（登録商標）３９８８、Ｍｉｌｌｉｋｅｎ  Ｃｈｅｍｉｃａｌ、サウスカロライナ州Ｓｐａｒｔａｎｂｕｒｇ）を、２５０ｒｐｍの送り速度に維持されている４０ｍｍ二軸押出成形機に供給した。鉱油希釈剤（Ｍｉｎｅｒａｌ  Ｏｉｌ  Ｓｕｐｅｒｌａ  Ｗｈｉｔｅ  ３１  Ａｍｏｃｏ  Ｌｕｂｒｉｃａｎｔｓ）は、リザーバから押出成形機内に別個に供給された。ＰＰ／希釈剤／成核剤の重量比は２９．２５％／７０．７％／０．０５％であった。全体の押出速度は約３０ポンド／時（１３．６ｋｇ／時）とし、２７１℃から１７７℃まで減少する温度プロファイルになるように押出機の８つのゾーンを設定した。
【００９５】
溶融物ストリーム２。１２５ｒｐｍの送り速度に維持されている２５ｍｍ二軸押出機にＰＰ樹脂ペレット及びＭｉｌｌａｄ  ３９８８を供給した。鉱油希釈剤は、リザーバから押出成形機内に別個に供給された。ＰＰ／希釈剤／成核剤の重量比は２９．１４％／７０．７％／０．１６％であった。全体の押出速度は約６ポンド／時（２．７２ｋｇ／時）とし、２７１℃から１７７℃まで減少する温度プロファイルになるように押出機の８つのゾーンを設定した。
【００９６】
２ゾーンのフィルムを、１７７℃（３５０°Ｆ）に維持されているマルチマニホールドダイから模様付きキャストホイールにキャストした。キャストホイールの温度は６０℃（１４０°Ｆ）に維持し、鋳込速さは３．３５ｍ／分（１１フィート／分）であった。得られたフィルムを溶媒でインライン洗浄してフィルムの鉱油を取り除いてから空気乾燥した。洗浄されたフィルムは長手方向と横断方向にそれぞれ９９℃（２１０°Ｆ）及び１５４℃（３１０°Ｆ）で１．８×２．８０に順次に配向された。
【００９７】
上記のように調製されたマルチゾーンの微多孔性ポリプロピレン膜Ｒ１９０１−１１を用いて、実施例２に記載の手順に従って被覆された多孔質材料を作製した。被覆された多孔質材料は水湿潤性であった。未処理の多孔質基材及び被覆された多孔質材料の両方の表面エネルギー、バブルポイント孔径及び水流量を本明細書に記載の試験法に従って測定した。結果を表２に記載する。
【００９８】
（実施例２４）
ＰＣＴ国際公開特許第ＷＯ  ２０１０／０７８２３４号に記載のように、４０ｍｍ二軸押出成形機及び２５ｍｍ二軸押出成形機の両方を用いて、２ゾーンの微多孔性ポリプロピレン膜を調製した。２つの押出成形機からの溶融物ストリームをマルチマニホールドダイにより単一のシートにキャストした。
【００９９】
溶融物ストリーム１。ポリプロピレン（ＰＰ）樹脂ペレット（Ｆ００８Ｆ、ペンシルベニア州ＰｈｉｌａｄｅｌｐｈｉａのＳｕｎｏｃｏ  Ｃｈｅｍｉｃａｌｓ）及び成核剤（ＭＩＬＬＡＤ（登録商標）３９８８、Ｍｉｌｌｉｋｅｎ  Ｃｈｅｍｉｃａｌ、サウスカロライナ州Ｓｐａｒｔａｎｂｕｒｇ）を、２５０ｒｐｍの送り速度に維持されている４０ｍｍ二軸押出成形機に供給した。鉱油希釈剤（Ｍｉｎｅｒａｌ  Ｏｉｌ  Ｓｕｐｅｒｌａ  Ｗｈｉｔｅ  ３１  Ａｍｏｃｏ  Ｌｕｂｒｉｃａｎｔｓ）は、リザーバから押出成形機内に別個に供給された。ＰＰ／希釈剤／成核剤の重量比は２９．２５４％／７０．７％／０．０４５％であった。全体の押出速度は約２７ポンド／時（１２．２ｋｇ／時）とし、２７１℃から１７７℃まで減少する温度プロファイルになるように押出機の８つのゾーンを設定した。
【０１００】
溶融物ストリーム２。１２５ｒｐｍの送り速度に維持されている２５ｍｍ二軸押出機にＰＰ樹脂ペレット及びＭｉｌｌａｄ  ３９８８を供給した。鉱油希釈剤は、リザーバから押出成形機内に別個に供給された。ＰＰ／希釈剤／成核剤の重量比は２８．１４６％／７０．７％／０．１５４％であった。全体の押出速度は約９ポンド／時（４．０８ｋｇ／時）とし、２７１℃から１７７℃まで減少する温度プロファイルになるように押出機の８つのゾーンを設定した。
【０１０１】
１７７℃（３５０°Ｆ）に維持されているマルチマニホールドダイから２ゾーンのフィルムをキャストし、模様付きキャストホイールに供給した。キャストホイールの温度は６０℃（１４０°Ｆ）に維持し、鋳込速さは３．５２ｍ／分（１１．５４フィート／分）であった。得られたフィルムを溶媒でインライン洗浄して鉱油希釈剤を取り除いてから空気乾燥した。洗浄されたフィルムは長手方向と横断方向にそれぞれ９９℃（２１０°Ｆ）及び１５４℃（３１０°Ｆ）で１．６×２．８５に順次に配向された。
【０１０２】
上記のように調製されたマルチゾーンの微多孔性ポリプロピレン膜Ｒ１９０１−８Ｂを用いて、実施例２に記載の手順に従って被覆された多孔質材料を作製した。未処理の多孔質基材及び被覆された多孔質材料の両方の表面エネルギー、バブルポイント孔径及び水流量を本明細書に記載の試験法に従って測定した。試験結果を表２に記載する。
【０１０３】
（実施例２５）
ＰＣＴ国際公開特許第ＷＯ  ２０１０／０７８２３４号に記載のように、それぞれがホッパー、独立温度制御付きの８つのゾーン及び押出成形機に希釈剤を供給するための液体リザーバを備えた、４０ｍｍ二軸押出成形機及び２５ｍｍ二軸押出成形機の両方を用いて、２ゾーンの微多孔性ポリプロピレン膜を調製した。押出成形機からの２つの溶融物ストリームを１つの開口部を有するマルチマニホールドダイによって単一のシートにキャストした。
【０１０４】
溶融物ストリーム１。ポリプロピレン（ＰＰ）樹脂ペレット（Ｆ００８Ｆ、ペンシルベニア州ＰｈｉｌａｄｅｌｐｈｉａのＳｕｎｏｃｏ  Ｃｈｅｍｉｃａｌｓより）及び成核剤（ＭＩＬＬＡＤ（登録商標）３９８８、Ｍｉｌｌｉｋｅｎ  Ｃｈｅｍｉｃａｌ、サウスカロライナ州Ｓｐａｒｔａｎｂｕｒｇ）を固形物フィーダーを用いてホッパーに供給し、１７５ｒｐｍの送り速度に維持されている４０ｍｍ二軸押出機にそれらの材料を供給した。鉱油希釈剤（Ｋａｙｄｏｌ  ３５０  Ｍｉｎｅｒａｌ  Ｏｉｌ、Ｂｒｅｎｎｔａｇ  Ｇｒｅａｔ  Ｌａｋｅｓ  ＬＣＣ、ミネソタ州Ｓｔ．Ｐａｕｌ）は別途、リザーバから押出成形機に供給した。ＰＰ／希釈剤／成核剤の重量比は３４．２４７％／６５．７％／０．０５３％であった。全体の押出速度は約３２ポンド／時（１４．５ｋｇ／時）とし、２７１℃から１７７℃まで減少する温度プロファイルになるように押出機の８つのゾーンを設定した。
【０１０５】
溶融物ストリーム２。１５０ｒｐｍの送り速度に維持されている２５ｍｍ二軸押出機にＰＰ樹脂ペレット及びＭｉｌｌａｄ  ３９８８を供給した。鉱油希釈剤は、リザーバから押出成形機内に別個に供給された。ＰＰ／希釈剤／成核剤の重量比は２９．１４％／７０．７％／０．１６％であった。全体の押出速度は約６ポンド／時（２．７２ｋｇ／時）とし、２５４℃から１７７℃まで減少する温度プロファイルになるように押出機の８つのゾーンを設定した。
【０１０６】
２ゾーンのフィルムを、１７７℃（３５０°Ｆ）に維持されているマルチマニホールドダイから模様付きキャストホイールにキャストした。キャストホイールの温度は７１℃（１６０°Ｆ）に維持し、鋳込速さは５．７９ｍ／分（１９．００フィート／分）であった。得られたフィルムを溶媒でインライン洗浄して鉱油希釈剤を取り除いてから空気乾燥した。洗浄されたフィルムは長手方向と横断方向にそれぞれ９９℃（２１０°Ｆ）及び１６０℃（３１０°Ｆ）で１．５×２．７０に順次に配向された。
【０１０７】
上記のように調製されたマルチゾーンの微多孔性ポリプロピレン膜Ｒ１９３３−７を用いて、実施例２に記載の手順に従って被覆された多孔質材料を作製した。未処理の多孔質基材及び被覆された多孔質材料の両方の表面エネルギー、バブルポイント孔径及び水流量を本明細書に記載の試験法に従って測定した。試験結果を表２に記載する。
【０１０８】
【表１】
0005964819.tif 000002
【０１０９】
【表２】
0005964819.tif 000003
本発明の様々な実施形態について詳細に説明した。予見可能及び不測の両方の変更を、本発明の真の趣旨及び範囲から逸脱することなく、記載された実施形態に加えることができることを、当業者であれば理解するであろう。